(57)【要約】【課題】イオン液体膜の特徴を発揮しつつも、かつ取扱い性に優れ、液漏れ耐久性を向上させた分離膜およびその製造方法を提供することができる。【解決手段】  平均細孔径１〜１０ｎｍの貫通孔を有するシリカを主成分とする多孔質層にＯＨ基を生成させ、次いでシリル化イオン液体を含む溶液を導入し、ＯＨ基との化学反応により形成されるＳｉ‐Ｏ‐Ｓｉ結合によってイオン液体の構造がシリカ層に固定化することによって、イオン液体膜の特徴を発揮しつつも、かつ取扱い性に優れ、液漏れ耐久性を向上させた分離膜を提供する。【選択図】なし【特許請求の範囲】
【請求項１】
平均細孔径１〜１０ｎｍの貫通孔を有するシリカを主成分とする多孔質層にＯＨ基を生成させ、次いでシリル化イオン液体を含む溶液を導入し、ＯＨ基との化学反応により形成されるＳｉ‐Ｏ‐Ｓｉ結合によってイオン液体の構造がシリカ層に固定化されていることを特徴とする複合膜およびその製造方法。
【請求項２】
１〜１０ｎｍの貫通孔を有するシリカを主成分とする多孔質層の厚みが０．１〜３μｍであり、下層にマクロ孔で形成された多孔質基材により支持されていることを特徴とする、請求項１の複合膜およびその製造方法。
【請求項３】
シリル化イオン液体のカチオンがイミダゾリウム系イオン液体であることを特徴とする、請求項１、２の複合膜およびその製造方法。
【請求項４】
シリル化イオン液体のアニオンがビス（トリフルオロメタンスルホニル）イミド（（ＣＦ３ＳＯ２）２Ｎ）であることを特徴とする、請求項１〜３の複合膜およびその製造方法。
【請求項５】
シリル化イオン液体のアニオンが塩化物イオン（Ｃｌ−）であることを特徴とする、請求項１〜３の複合膜およびその製造方法。
【請求項６】
請求項１〜５の複合膜を用いた、ガス分離システム。
【発明の詳細な説明】
【技術分野】
【０００１】  本発明は、高機能化した複合シリカ膜、およびその製造方法に関する。
【背景技術】
【０００２】  近年、ゼオライト膜やシリカ膜をはじめとするナノ多孔性分離膜は、分子レベルでの分離が可能であることから、分離膜、膜反応器、化学センサー等への応用が期待されている。【０００３】  分子レベルでの分離として、例えば特許文献１ではゼオライト細孔の分子篩を利用することによって、水（０．３０ｎｍ）とイソプロピルアルコール（０．４７ｎｍ）の混合液から小さな分子である水を高選択的に透過分離している。
また特許文献２では、シリカ膜の細孔径を約０．４５ｎｍに制御することによって、水素（Ｈ２：０．２９ｎｍ）は透過させるが、分子サイズのより大きな六フッ化硫黄（ＳＦ６：０．５５ｎｍ）は殆ど透過させない分離膜を報告している。【０００４】  一方で、分子篩では小さな分子を選択的に透過分離することは出来ても、大きな分子を選択的に透過分離させることは原理的に不可能である。工業的観点からは、例えば水素製造におけるＣＯ２分離、有機ハイドライドによる水素利用、メタノール合成、空気中の揮発性有機化合物（ＶＯＣ）の除去など、サイズの小さな分子は透過させず、サイズの大きな分子を選択的に膜透過・除去させたいという場合が存在する。【０００５】  水素製造やガス化複合発電におけるＣＯ２分離では、現在アミン吸収法などの化学吸収法や、ＰＳＡなどの物理吸着法が利用されている。しかしこれらのＣＯ２の分離技術では、吸収剤や吸着剤の再生処理に多くのエネルギーが消費されている。これに対し、膜分離では連続操作が可能であり、吸収剤や吸着剤の再生処理が不要であるため、省エネルギープロセスとして期待されている。ＣＯ２の分離を膜分離で行おうとする際には、水素（０．２９ｎｍ）のようにサイズの小さな分子は透過させず、ＣＯ２（０．３３ｎｍ）のようにサイズの大きな分子を選択的に透過・除去できる分離膜の開発が必要である。【０００６】  有機ハイドライドを用いた水素利用では、例えばメチルシクロヘキサンの脱水素により生成した水素とトルエンを分離する技術が必要である。トルエンを回収する場合には、サイズの小さな水素は膜透過させず、サイズの大きなトルエン（約０．６ｎｍ）を選択的に膜透過・回収する必要がある。【０００７】  メタノール合成系では、原料となる水素は膜透過させず、生成物となるメタノールを選択的に膜透過・除去することで、メタノール転化率の向上が期待されている。この場合も、分子サイズの小さな水素は膜透過させずに、分子サイズの大きなメタノール（０．３８ｎｍ）を選択的に膜透過させる必要がある。【０００８】  空気中からのＶＯＣの除去では、分子サイズの小さな空気は透過させず、分子サイズの大きなＶＯＣを選択的に膜透過・除去する必要がある。【０００９】  ここで、サイズの大きな分子を選択的に膜透過・除去させるためには、分離膜自体が除去対象となる分子に対して高い親和性を有する必要がある。【００１０】  特許文献３では、イオン液体を高分子材料で支持・封止させた複合膜によって、水素とＣＯ２の混合ガスから、サイズの大きなＣＯ２を選択的に透過分離させることに成功している。イオン液体を用いた複合膜は、用いるイオン液体の種類によって化学的性質を制御できることから、分子サイズに関わらず、特定の分子のみを選択的に膜透過させることが可能と思われる。
【先行技術文献】
【特許文献】
【００１１】
【特許文献１】特許第５８５２９６３号
【特許文献２】特許第４７２８３０８号
【特許文献３】特許第５９０４４７９号
【発明の概要】
【発明が解決しようとする課題】
【００１２】  一方で、上記のようなイオン液体膜は、取り扱い性の確保や液漏れ防止が課題となる。特に膜分離の場合は膜を介した差圧が駆動力になることから、大きな処理量を得るために差圧を大きくすることは避けられず、液漏れと耐久性の観点から、懸念が残る。特許文献３のように液漏れ防止のために支持膜や封止膜を取付けるという方法もあるが、膜構造が複雑化するという課題を有している。【００１３】  本発明は、かかる従来の問題点を鑑みてなされたものであり、特定の分子のみを選択的に膜透過させるというイオン液体膜の特徴を発揮しつつも、かつ取扱い性に優れ、液漏れ耐久性を向上させた分離膜およびその製造方法を提供することを目的とする。
【課題を解決するための手段】
【００１４】  上記の目的を達成するために、請求項１の発明は、複合膜およびその製造方法であって、平均細孔径１〜１０ｎｍの貫通孔を有するシリカを主成分とする多孔質層にＯＨ基を生成させ、次いでシリル化イオン液体を含む溶液を導入し、ＯＨ基との化学反応により形成されるＳｉ‐Ｏ‐Ｓｉ結合によってイオン液体の構造がシリカ層に固定化されていることを特徴としている。【００１５】  請求項２の発明は、請求項１の複合膜およびその製造方法であって、１〜１０ｎｍの貫通孔を有するシリカを主成分とする多孔質層の厚みが０．１〜３μｍであり、下層にマクロ孔で形成された多孔質基材により支持されていることを特徴としている。【００１６】  請求項３の発明は、請求項１、２の複合膜およびその製造方法であって、シリル化イオン液体のカチオンがイミダゾリウム系イオン液体であることを特徴としている。【００１７】  請求項４の発明は、請求項１〜３の複合膜およびその製造方法であって、シリル化イオン液体のアニオンがビス（トリフルオロメタンスルホニル）イミド（（ＣＦ３ＳＯ２）２Ｎ）であることを特徴としている。【００１８】  請求項５の発明は、請求項１〜３の複合膜およびその製造方法であって、シリル化イオン液体のアニオンが塩化物イオン（Ｃｌ−）であることを特徴としている。【００１９】  請求項６の発明は、ガス分離システムであって、請求項１〜５の複合膜を用いることを特徴としている。
【発明の効果】
【００２０】  請求項１の発明は、複合膜およびその製造方法であって、平均細孔径１〜１０ｎｍの貫通孔を有するシリカを主成分とする多孔質層にＯＨ基を生成させ、次いでシリル化イオン液体を含む溶液を導入し、ＯＨ基との化学反応により形成されるＳｉ‐Ｏ‐Ｓｉ結合によってイオン液体の構造がシリカ層に固定化することにより、特定の分子のみを選択的に膜透過させるというイオン液体膜の特徴を発揮しつつも、単純に多孔質基材にイオン液体を含浸させただけでは得ることのできない、取扱い性の向上と液漏れ耐久性の向上という、顕著な効果を奏する。【００２１】  請求項２の発明は、請求項１の複合膜およびその製造方法であって、１〜１０ｎｍの貫通孔を有するシリカを主成分とする多孔質層の厚みが０．１〜３μｍであり、下層にマクロ孔で形成された多孔質基材により支持されている構造を有することにより、大きな膜透過性を発揮しつつも、差圧に対しても十分な機械的強度を発揮するという効果を奏する。【００２２】  請求項３の発明は、請求項１、２の複合膜およびその製造方法であって、シリル化イオン液体のカチオンがイミダゾリウム系イオン液体であることにより、平均細孔径１〜１０ｎｍの貫通孔を有するシリカを主成分とする多孔質層内部にイオン液体を効率良く導入できるという効果と、凝縮性ガスに対して高い親和性を有するという効果を奏する。【００２３】  請求項４の発明は、請求項１〜３の複合膜およびその製造方法であって、シリル化イオン液体のアニオンがビス（トリフルオロメタンスルホニル）イミド（（ＣＦ３ＳＯ２）２Ｎ）であることにより、平均細孔径１〜１０ｎｍの貫通孔を有するシリカを主成分とする多孔質層内部にイオン液体を効率良く導入できるという効果と、凝縮性ガスに対して高い親和性を有するという効果を奏する。【００２４】  請求項５の発明は、請求項１〜３の複合膜およびその製造方法であって、シリル化イオン液体のアニオンが塩化物イオン（Ｃｌ−）であることにより、平均細孔径１〜１０ｎｍの貫通孔を有するシリカを主成分とする多孔質層内部にイオン液体を効率良く導入できるという効果と、凝縮性ガスに対して高い親和性を有するという効果を奏する。【００２５】  請求項６の発明は、ガス分離システムであって、請求項１〜５の複合膜を用いることで、水素のような小分子は膜透過させずに、サイズの大きな凝縮性ガスを選択的に透過分離させるという効果を奏する。例えば、水素とＣＯ２を含む混合ガスからサイズの大きなＣＯ２を選択的に透過分離すること、水素とトルエンを含む混合ガスからサイズの大きなトルエンを選択的に透過分離すること、および水素とメタノールを含む混合ガスからサイズの大きなメタノールを選択的に透過分離するという効果を奏する。
【図面の簡単な説明】
【００２６】
【図１】本発明の複合膜の製造手順を示す模式図である。
【図２】本発明で利用できるシリカを主成分とする多孔質基材の膜断面ＳＥＭ写真である。
【図３】本発明の複合膜とイオン液体原料のＩＲスペクトルの比較図である。
【図４】実施例１の複合膜によるトルエン／Ｈ２透過分離試験結果である。
【図５】実施例２の複合膜によるメタノール／Ｈ２透過分離試験結果である。
【発明を実施するための形態】
【００２７】  次に、本発明の実施の形態を、図面を参照して説明するが、本発明はこれらに限定されるものではない。
【００２８】  本発明による複合膜およびその製造方法は、図１に示すように平均細孔径１〜１０ｎｍの貫通孔を有するシリカを主成分とする多孔質層にＯＨ基を生成させ、次いでシリル化イオン液体を含む溶液を導入し、ＯＨ基との化学反応により形成されるＳｉ‐Ｏ‐Ｓｉ結合によってイオン液体の構造がシリカ層に固定化されていることを特徴としている。
【００２９】  １〜１０ｎｍの貫通孔を有するシリカを主成分とする多孔質層の厚みが０．１〜３μｍであり、下層にマクロ孔で形成された多孔質基材により支持されている構造を有するものとして、市販のナノセラミック多孔質基材（イーセップ株式会社製ｅＳｅｐ−ｎａｎｏＡ）を用いることができる。図２にその典型的な膜断面ＳＥＭ写真を示す。膜断面ＳＥＭ写真より、そのシリカを主成分とする多孔質層の厚みは約５００ｎｍであった。
１〜１０ｎｍの貫通孔を有するシリカを主成分とする多孔質層は、ゾル−ゲル法により一般的に形成させることができる。シリカ層は薄いほど膜透過性が向上するが、耐久性の観点から０．１〜３μｍの範囲が好ましい。
マクロ孔で形成された多孔質基材としては、３００℃以上の耐熱性を持つものが好ましく、α−アルミナ、ジルコニア、ムライト、酸化チタン、シリカ等のセラミック材料で構成された多孔質セラミック基材、およびステンレス多孔質体などの多孔質金属基材が利用できる。多孔質基材の形状は、平板状、円筒型状、モノリス状など、利用目的に応じて選ぶことができる。尚、熱膨張を緩和させるため、マクロ孔で形成された多孔質基材とシリカを主成分とする多孔質層との間に、中間層を設けても良い。
イオン液体を固定化する前の状態で、２５℃における窒素透過で８×１０−６ｍｏｌ／（ｍ２・ｓ・Ｐａ）以上、１〜１０ｎｍの細孔経由のガス透過が９５％以上、１０ｎｍ以上の細孔経由のガス透過が１％以下である状態が望ましい。
【００３０】  次に、シリカを主成分とする多孔質層にＯＨ基を生成させる方法としては、例えばバブラー等を介して水蒸気を含ませた空気を強制的に膜透過させることで、行うことができる。温度１５〜３０℃の状態で、湿度５０％以上の水蒸気を含んだ空気を１分間以上導入することが好ましい。あるいは、水蒸気存在下で６時間以上保持させることにより、水蒸気の細孔内拡散により、シリカを主成分とする多孔質層の表面および内部へＯＨ基を生成させることができる。水蒸気導入以外にも、例えば薄い塩酸のような酸性溶液を導入することでも同様の効果を得ることができる。アルカリ性の溶液でシリカ構造の一部を溶解させることによりＯＨ基を生成させることもできるが、シリカ層の細孔構造も同時に変化してしまうため、処理条件の最適化が必要となる。効果と操作の簡便さの観点からは、水蒸気処理または酸性溶液による処理による、ＯＨ基の生成が好ましい。
【００３１】  ここで、本発明に用いるイオン液体原料としては、例えば図３に示すシリル化イオン液体（Ｓｉアルコキシドの側鎖にイオン液体をもつもの、またはイオン液体側鎖にＳｉアルコキシドをもつもの）が利用できる。
イオン液体のカチオンには、現在ガス分離性能が確認できているものとして、イミダゾリウム系イオン液体が挙げられる。その他、ホスホニウム系（リン系）、アンモニウム系も候補になると思われる。
イオン液体のアニオンには、現在ガス分離性能が確認できているものとして、塩化物イオン（Ｃｌ−）とビス（トリフルオロメタンスルホニル）イミド（（ＣＦ３ＳＯ２）２Ｎ）が挙げられる。塩化物イオンはシリル化イオン液体を有機合成した際のカウンターアニオンで、これをアニオン交換により各種アニオンへと変えていく。その他、可能性のあるものとしては、水酸化物イオン（ＯＨ−）、テトラフルオロホウ酸（ＢＦ４−）、ヘキサフルオロリン酸（ＰＦ６−）、トリフルオロメタンスルホン酸（ＣＦ３ＳＯ３−）、ジシアナミド（（ＣＮ）２Ｎ−）、チオシアネート（ＳＣＮ−）、フェノキシドイオン（Ｃ６Ｈ５Ｏ−）、イミダゾレート（Ｃ３Ｎ２Ｈ３−）、が候補になると思われる。
【００３２】  イオン液体の導入・固定化では、下記２つの方法のどちらかで行うことができる。
（イオン液体の導入方法１）
まずシリル化イオン液体と触媒（酸またはアルカリ）を混合し、その後加熱により触媒を除去することで、あらかじめある程度シリカネットワークが形成したシリル化イオン液体を調製する。このイオン液体中にＯＨ基を有したシリカを主成分とする多孔質層を浸漬させる、あるいはＯＨ基を有したシリカを主成分とする多孔質層にイオン液体を塗布することにより、イオン液体をシリカ細孔内に導入する。送液ポンプ等でイオン液体をシリカ多孔質層内に強制的に導入しても良い。イオン液体導入後加熱処理を行い、ＯＨ基との化学反応により形成されるＳｉ‐Ｏ‐Ｓｉ結合によって、イオン液体の構造をシリカ層に固定化させる。
（イオン液体の導入方法２）
シリル化イオン液体と触媒（酸またはアルカリ）と溶媒を混合した溶液に、ＯＨ基を有したシリカを主成分とする多孔質層を浸漬させ、密閉容器中で加熱する。加熱によりＯＨ基との化学反応により形成されるＳｉ‐Ｏ‐Ｓｉ結合によって、イオン液体の構造をシリカ層に固定化させる。その後、膜表面付着液を除去し、再度加熱することにより残存している溶媒と触媒を気化し、除去する。
ここで用いる溶媒としては、シリル化イオン液体が溶解可能なもの、かつ後述の触媒も溶解可能なものから選択する。一般的にメタノール、エタノール、アセトニトリルが利用されるが、他の候補としては、プロパノール、テトラヒドロフラン、アセトンも候補となる。
またここで用いる触媒としては、加熱除去可能な塩酸あるいはアンモニア水が利用できる。使用するイオン液体により、酸あるいはアルカリのどちらを用いるかを選択する。
【００３３】  本発明で合成した複合膜は、膜モジュールに搭載することで、ガス分離システムとして利用することができる。膜の透過側にイオン液体構造に対して高い親和性を有する分子を選択的に透過・除去させる一方で、膜の非透過側にその他ガスを残存させるという具合に利用することができる。
【実施例】
【００３４】  次に、本発明の複合膜およびその製造方法、またそれを利用したガス分離システムの実施例について説明するが、本発明は、本実施例に特に限定されるものではない。【００３５】［複合膜の原料と表面処理］
（複合膜原料）
１〜１０ｎｍの貫通孔を有するシリカを主成分とする多孔質層として、図２に示すＳＥＭ写真にその断面構造が代表される、市販のナノセラミック多孔質基材（イーセップ株式会社製ｅＳｅｐ−ｎａｎｏＡ）を用いた。シリカ多孔質層の厚みは約５００ｎｍであり、下層はマクロ孔で形成されたα−アルミナ多孔質基材により支持されている構造を有する。外形は直径１２ｍｍ、内径９ｍｍ、長さ４０ｃｍの円筒型であった。
細孔径分布を測定する定法であるナノパームポロメトリーにより評価した結果、２５℃における窒素透過で１×１０−５ｍｏｌ／（ｍ２・ｓ・Ｐａ）以上、１〜１０ｎｍの細孔経由のガス透過が９５％以上、１０ｎｍ以上の細孔経由のガス透過が１％以下であった。
（シリカ層へのＯＨ基の生成）
上記イオン液体を固定化する前の複合膜を膜モジュールに取付け、円筒状の膜の外側に、２５℃で湿度５０％以上の空気を１分間以上導入した。その際、円筒状の膜の内側を減圧し、水蒸気を強制的に膜細孔内部に導入した。膜細孔内に水蒸気が残存した状態で６時間以上保持し、シリカ層へのＯＨ基生成を促進した。【００３６】［イオン液体の導入・固定化］
上記で調製した円筒状の複合膜を３ｃｍに切断し、カチオンがイミダゾリウム系のシリル化イオン液体を用い、その導入・固定化試験を行った。イオン液体のアニオンは、ビス（トリフルオロメタンスルホニル）イミド（（ＣＦ３ＳＯ２）２Ｎ）と塩化物イオン（Ｃｌ−）のいずれかを用いた。【００３７】（実施例１）
イオン液体のアニオンとして、ビス（トリフルオロメタンスルホニル）イミド（（ＣＦ３ＳＯ２）２Ｎ）を用いて試験した。まずイオン液体と触媒としてアンモニア水および溶媒としてメタノールを混合した溶液を混合し、その後加熱により触媒および溶媒を除去することで、あらかじめある程度シリカネットワークが形成したシリル化イオン液体を調製した。このイオン液体中にＯＨ基を有したシリカを主成分とする多孔質層を浸漬させ、イオン液体をシリカ細孔内に導入した。イオン液体導入後加熱処理を行い、ＯＨ基との化学反応により形成されるＳｉ‐Ｏ‐Ｓｉ結合によって、イオン液体の構造をシリカ層に固定化させた。【００３８】（実施例２）
イオン液体のアニオンとして、塩化物イオン（Ｃｌ−）を用いて試験した。  シリル化イオン液体と、触媒として塩酸および溶媒としてメタノールを混合した溶液に、ＯＨ基を有したシリカを主成分とする多孔質層を浸漬させ、密閉容器中で加熱した。加熱によりＯＨ基との化学反応により形成されるＳｉ‐Ｏ‐Ｓｉ結合によって、イオン液体の構造をシリカ層に固定化させた。その後、膜表面付着液を除去し、再度加熱することにより残存している溶媒と触媒を気化し、除去した。【００３９】（イオン液体構造の固定化状態）
図３に、上記の手順で製造した本発明の複合膜と、イオン液体原料のＩＲスペクトルを比較した。本発明の複合膜では、イオン液体原料からは観察されないＳｉ‐Ｏ‐Ｓｉ結合が観測されたことから、図１に示すようなシリカネットワークが形成されていると判断された。【００４０】［ガス透過分離試験］
本発明で調製した複合膜を、ＳＵＳ３１６Ｌ製の膜モジュール（イーセップ株式会社製、ｅＳｅｐＭＭ−Φ１２−Ｌ３０−ＳＵＳ３１６Ｌ）に搭載し、ガス透過分離試験を行った。円筒形の膜の外側に混合ガスを供給し、円筒形の内側に透過する成分の流量および組成を分析した。【００４１】（ＣＯ２／Ｈ２透過分離試験）
実施例１で合成した複合膜を用いて、ＣＯ２／Ｈ２透過分離試験を行った。透過分離試験の詳細条件を以下に示す。
・供給側圧力：１２０ｋＰａ
・膜透過側圧力：大気圧（スウィープガス方式）
・供給ガス組成：ＣＯ２（５０％）／Ｈ２（５０％）
・試験温度：２０℃程度（室温）【００４２】（ＣＯ２／Ｈ２透過分離試験結果）
上記試験の結果、実施例１で合成した複合膜は、分子サイズの小さい水素（０．２９ｎｍ）の透過を抑制し、分子サイズの大きいＣＯ２（０．３３ｎｍ）を選択的に透過・除去する性能を有することを確認した。実施例１で合成した複合膜がＣＯ２／Ｈ２分離性能で２０倍以上の性能を示したのに対し、イオン液体を導入・固定化する前の状態では、ＣＯ２／Ｈ２分離性能で１以下であった。
以上のことから、本発明によるイオン液体構造の固定化・複合化によって、膜の取扱い性を損なうことなく、ＣＯ２の選択的透過分離特性を大幅に向上させることができることを確認した。【００４３】（トルエン／Ｈ２透過分離試験）
実施例１で合成した複合膜を用いて、トルエン／Ｈ２透過分離試験を行った。
透過分離試験の詳細条件を以下に示す。
・供給側圧力：１２０ｋＰａ
・膜透過側圧力：大気圧（スウィープガス方式）
・供給ガス組成：トルエン（２５％）／Ｈ２（７５％）
・試験温度：７０℃【００４４】（トルエン／Ｈ２透過分離試験結果）
図４に、実施例１により合成した複合膜のトルエン／Ｈ２透過分離試験結果を示す。尚、図４の０ｍｉｎのプロットのみ、水素単独系での値である。透過分離試験の結果、サイズの小さな水素（０．２９ｎｍ）は膜透過させず、サイズの大きなトルエン（約０．６ｎｍ）を選択的に膜透過させることができることを確認した。トルエン／Ｈ２の分離係数で１０，０００以上の分離選択性を発揮するなど、顕著な効果を確認した。
上記試験において、単にイオン液体を含浸させたものと比較すると、膜の質量減少は約３５％から３％程度まで低減させることができた。このことから、本発明によるイオン液体構造の固定化・複合化によって、単純に多孔質基材にイオン液体を含浸させただけでは得ることのできない、取扱い性の向上と液漏れ耐久性の向上という、顕著な効果を確認することができた。【００４５】（メタノール／Ｈ２透過分離試験）
実施例２で合成した複合膜を用いて、メタノール／Ｈ２透過分離試験を行った。
透過分離試験の詳細条件を以下に示す。
・供給側圧力：１００ｋＰａ
・膜透過側圧力：大気圧（スウィープガス方式）
・供給ガス組成：メタノール（１５％）／Ｈ２（８５％）
・試験温度：２５℃【００４６】  図５に、実施例２により合成した複合膜のメタノール／Ｈ２透過分離試験結果を示す。透過分離試験の結果、サイズの小さな水素（０．２９ｎｍ）は膜透過させず、サイズの大きなメタノール（０．３８ｎｍ）を選択的に膜透過させることができることを確認した。定常状態では、メタノール／Ｈ２の分離係数で７，０００以上の分離選択性を発揮するなど、顕著な効果を確認した。
【産業上の利用可能性】
【００４７】  本発明により、特定の分子のみを選択的に膜透過させるというイオン液体膜の特徴を発揮しつつも、かつ取扱い性に優れ、液漏れ耐久性を向上させた分離膜およびその製造方法を提供することができる。これにより、従来の分離篩による分離膜では困難だった、サイズの小さな分子は透過させず、サイズの大きな分子を選択的に膜透過・除去させることが可能となる。適用先としては、水素製造におけるＣＯ２分離、有機ハイドライドによる水素利用、メタノール合成、空気中の揮発性有機化合物（ＶＯＣ）の除去をはじめ、分離膜、膜反応器、化学センサーなど、幅広い産業的利用が期待される。
【図１】
2018130715.tif 000002
【図２】
2018130715.tif 000003
【図３】
2018130715.tif 000004
【図４】
2018130715.tif 000005
【図５】
2018130715.tif 000006